(57)【要約】  本発明は、（Ａ）高分子材料の全重量に対して少なくとも５０重量％の熱可塑性ポリエステルからなる高分子材料、（Ｂ）（Ａ）、（Ｂ）および（Ｃ）の全重量に対して１１〜３５重量％の量であり、シアヌル酸メラミンと、任意で以下の難燃剤成分：別の無リン窒素系有機難燃性化合物、（Ａ）、（Ｂ）および（Ｃ）の全重量に対して１重量％未満の量のリン元素を除くリン含有難燃剤、無機難燃性相乗剤、ならびに有機難燃性相乗剤のうちの１つまたは複数とからなる難燃剤系、（Ｃ）（Ａ）、（Ｂ）および（Ｃ）の全重量に対して５〜３５重量％の量の繊維状強化剤、そして（Ｄ）（Ａ）、（Ｂ）および（Ｃ）の全重量に対して少なくとも０．０１重量％の量の離型剤を含み、ランプホルダーを製造するための成形組成物としての使用に適したハロゲンフリー難燃性ポリエステル組成物に関する。【選択図】  なし【特許請求の範囲】
【請求項１】
（Ａ）高分子材料、（Ｂ）難燃剤系、（Ｃ）繊維状強化剤、および（Ｄ）離型剤を含むハロゲンフリー難燃性成形組成物であって、
（Ａ）前記高分子材料が、高分子材料の全重量に対して少なくとも５０重量％の熱可塑性ポリエステルからなり、
（Ｂ）前記難燃剤系が（Ａ）、（Ｂ）および（Ｃ）の全重量に対して１１〜３５重量％の量で存在し、そして、
ａ）シアヌル酸メラミンと、
任意で、以下の難燃剤成分：
ｂ）別の無リン窒素系有機難燃性化合物、
ｃ）（Ａ）、（Ｂ）および（Ｃ）の全重量に対して１重量％未満の量のリン元素を除くリン含有難燃剤、
ｄ）無機難燃性相乗剤、ならびに
ｅ）有機難燃性相乗剤
のうちの１つまたは複数とからなり、
（Ｃ）前記繊維状強化剤が、（Ａ）、（Ｂ）および（Ｃ）の全重量に対して５〜３５重量％の量で存在し、
（Ｄ）前記離型剤が、（Ａ）、（Ｂ）および（Ｃ）の全重量に対して少なくとも０．０１重量％の量で存在する
ハロゲンフリー難燃性成形組成物。
【請求項２】
（Ａ）の前記熱可塑性ポリエステルが、ＰＥＴ、ＰＴＴ、ＰＢＴ、ＰＥＮ、ＰＴＮ、ＰＢＮ、あるいはこれらの任意の混合物またはコポリマーである請求項１に記載のポリエステル組成物。
【請求項３】
前記ポリマー組成物（Ａ）が、熱可塑性ポリエステルとは異なる別のポリマーを含む請求項１または２に記載のポリエステル組成物。
【請求項４】
前記シアヌル酸メラミンが、（Ａ）、（Ｂ）および（Ｃ）の全重量に対して１１〜３５重量％の量で存在する請求項１〜３のいずれか一項に記載のポリエステル組成物。
【請求項５】
前記難燃剤系（Ｂ）の任意的な難燃剤成分（ｂ）〜（ｅ）が、（Ａ）、（Ｂ）および（Ｃ）の全重量に対して０〜５重量％の合計量で存在する請求項１〜４のいずれか一項に記載のポリエステル組成物。
【請求項６】
前記繊維状強化剤が、（Ａ）、（Ｂ）および（Ｃ）の全重量に対して７〜３０重量％の量で存在する請求項１〜５のいずれか一項に記載のポリエステル組成物。
【請求項７】
前記離型剤が、飽和脂肪酸またはその塩、飽和または不飽和Ｃ１０〜Ｃ４０脂肪族カルボン酸および飽和Ｃ２〜Ｃ４０脂肪族アルコールまたはアミンのエステルまたはアミド、あるいはこれらの組み合わせである請求項１〜６のいずれか一項に記載のポリエステル組成物。
【請求項８】
前記離型剤が、（Ａ）、（Ｂ）および（Ｃ）の全重量に対して０．０５〜２重量％の量で存在する請求項１〜７のいずれか一項に記載のポリエステル組成物。
【請求項９】
前記ポリエステル組成物が、前記成分（Ａ）〜（Ｄ）と、任意で、（Ｅ）充填剤、可塑剤、ＣＴＩ改善剤、造核剤、安定剤、分散助剤、顔料、着色剤からなる群から選択される少なくとも１つの他の添加剤とからなる請求項１〜８のいずれか一項に記載のポリエステル組成物。
【請求項１０】
前記ポリエステル組成物が、
（Ａ）高分子材料の全重量に対して少なくとも９０重量％のＰＥＴ、ＰＴＴ、ＰＢＴ、あるいはこれらの任意の混合物またはコポリマーからなる高分子材料と、
（Ｂ）１１〜３５重量％の量のシアヌル酸メラミンと、任意で、（Ｂ−ｂ）、（Ｂ−ｃ）、（Ｂ−ｄ）および（Ｂ−ｄ）の合計量の０〜５重量％の、成分（Ｂ−ｂ）、（Ｂ−ｃ）、（Ｂ−ｄ）および（Ｂ−ｄ）のうちの１つまたは複数とからなる難燃剤系と、
（Ｃ）７〜３０重量％の量の繊維状強化剤と、
（Ｄ）０．１〜１重量％の量の離型剤と、
（Ｅ）０〜１０重量％の少なくとも１つの他の添加剤と
からなり、（Ｂ）、（Ｃ）、（Ｄ）および（Ｅ）において言及される重量％が、（Ａ）、（Ｂ）および（Ｃ）の全重量に対するものである請求項１〜９のいずれか一項に記載のポリエステル組成物。
【請求項１１】
前記組成物が、ポリエステル組成物の全重量に対して１重量％未満のエポキシ含有化合物を含む請求項１〜１０のいずれか一項に記載のポリエステル組成物。
【請求項１２】
請求項１〜１１のいずれか一項に記載のポリエステル組成物で製造されたランプホルダー。
【発明の詳細な説明】
【発明の詳細な説明】
【０００１】
本発明は、ランプホルダー、より詳細にはエジソンスクリューランプホルダーおよび省エネルギー型ランプ用のランプホルダーを製造するための成形組成物としての使用に適したハロゲンフリー難燃性ポリエステル組成物に関する。
【０００２】
これまでランプホルダーは、通常、ハロゲン含有難燃剤系を含む難燃性の熱可塑性材料組成物で製造されていた。電気および電子用途に関する新しいＷＥＥＥ規則によると、これらのランプホルダーは臭素を含有してはならず、そして好ましくはハロゲンを含有してはならない。ハロゲンフリー難燃性ポリエステル組成物は、ＤＥ１９８２７８４５Ａ１号明細書から知られている。ＤＥ１９８２７８４５Ａ１号明細書によると、原則として、４つのハロゲンフリー難燃剤系が存在し、そのそれぞれは、その独自の問題および制限を有する：
−無機難燃剤は、有効であるためには高濃度で使用しなければならない。
−シアヌル酸メラミンのような窒素含有難燃剤系は、ポリエステル中で唯一の難燃剤として使用する場合には有効でない。
−リン含有難燃剤系も、ポリエステル中で唯一の難燃剤として使用する場合には有効でない。
−ポリリン酸アンモニウムおよびリン酸メラミンのようなリンおよび窒素含有難燃剤系は、２００℃よりも高い加工温度において不十分な熱安定性を示す。
【０００３】
ＤＥ１９８２７８４５Ａ１号明細書では、この問題は、ポリエステルの次に、難燃剤および他の任意的な成分の混合物：
Ａ）５〜９５重量％のポリエステル、
Ｂ）１〜３０重量％の窒素化合物、
Ｃ）１〜３０重量％の無機リン化合物、
Ｄ）１〜３０重量％の有機リン化合物、そして任意で
Ｅ）０〜５重量％の飽和または不飽和Ｃ１０〜Ｃ４０脂肪族カルボン酸および飽和Ｃ２〜Ｃ４０脂肪族アルコールまたはアミンのエステルまたはアミド、ならびに
Ｆ）０〜６０重量％の他の添加剤
を含むポリエステル組成物（Ａ）からＦ）の合計は１００重量％である）によって解決されると主張されている。
【０００４】
ＤＥ１９８２７８４５Ａ１号明細書の実施例によると、ＤＥ１９８２７８４５Ａ１号明細書の既知のハロゲンフリー難燃性ポリエステル組成物は、通常、約４５〜５０重量％のポリエステル（Ａ）、１０重量％のシアヌル酸メラミンまたは他の窒素化合物（Ｂ）、５重量％の無機リン化合物（Ｃ）、１０重量％の有機リン化合物（Ｄ）、および３０重量％のガラス繊維（Ｆ）を含有する。ＤＥ１９８２７８４５Ａ１号明細書の既知のポリエステル組成物は、ランプホルダーを含む用途のために有用であると言われている。
【０００５】
ＤＥ１９８２７８４５Ａ１号明細書から知られているポリエステル組成物のほかに、ハロゲンフリー難燃性材料を含む多くの難燃性材料が市販されているが、これまでのところ業界では依然としてランプホルダーの大量生産のために使用することができる適切な材料が模索されている。このような材料は、少なくともＩＥＣ６０２３８の第２０．４章に従うニードルフレーム試験に適合する難燃性能を有さなければならない。第２０．４章によると、このニードルフレーム試験は、ＩＥＣ標準６０６９５−２−２（この標準は、その間に、ＩＥＣ６０６９５−１１−５に置き換えられている）に従って実行されなければならない。さらに、これまで以上に複雑および重大な鋳型の設計と併せて、ランプホルダーの分野においても全体寸法および壁厚のサイズを小さくするという一般的な傾向を考慮して、品質および寸法安定性に対して高まる要求が材料に課せられ、使用される材料は、引張強度、破断伸びおよび衝撃強度を含む良好な機械特性、ならびに寸法安定性および剛性を有さなければならない。材料は良好な高温耐性（それによりその良好な機械特性が保持される）も有さなければならず、そして良好な加工および離型特性を有さなければならない。この点において、ＤＥ１９８２７８４５Ａ１号明細書の実施例のポリエステル組成物は離型剤を含まないことが注目される。
【０００６】
本発明者らの経験から、ガラス繊維は機械特性のためだけでなく、離型剤の次に良好な離型特性のためにも必要である。これは特に、ランプホルダーのために重大な鋳型形状が使用される場合である。一方、ガラス繊維は難燃特性に悪影響を与え得ることも知られている。同時に、ＤＥ１９８２７８４５Ａ１号明細書の実施例のポリエステル組成物は離型剤を含まないことが注目される。
【０００７】
上記を考慮して、本発明の目的は、良好な離型特性、標準ＩＥＣ６０２３８に適合するニードルフレーム耐性、および良好な機械特性、特に良好な衝撃特性を有するハロゲンフリー難燃性ポリエステル組成物を提供することである。
【０００８】
この目的は、（Ａ）高分子材料、（Ｂ）難燃剤系、（Ｃ）繊維状強化剤、および（Ｄ）離型剤を含む本発明に係るポリエステル組成物によって達成されており、
（Ａ）高分子材料は、高分子材料の全重量に対して少なくとも５０重量％の熱可塑性ポリエステルからなり、
（Ｂ）難燃剤系は、（Ａ）、（Ｂ）および（Ｃ）の全重量に対して１１〜３５重量％の量で存在し、そして、
ａ）シアヌル酸メラミンと、
任意で、以下の難燃剤成分：
ｂ）別の無リン窒素系有機難燃性化合物、
ｃ）（Ａ）、（Ｂ）および（Ｃ）の全重量に対して１重量％未満の量のリン元素を除くリン含有難燃剤、
ｄ）無機難燃性相乗剤、ならびに
ｅ）有機難燃性相乗剤
のうちの１つまたは複数とからなり、
（Ｃ）繊維状強化剤は、（Ａ）、（Ｂ）および（Ｃ）の全重量に対して５〜３５重量％の量で存在し、
（Ｄ）離型剤は、（Ａ）、（Ｂ）および（Ｃ）の全重量に対して少なくとも０．０１重量％の量で存在する。
【０００９】
シアヌル酸メラミンは、例えば米国特許第４，１８０，４９６号明細書に記載されるように、メラミン（２，４，６−トリアミノ−１，３，５−トリアジン）および（イソ）シアヌル酸（２，４，６−トリヒドロキシ−１，３，５−トリアジンまたはその互変異性体）の付加生成物または塩のために一般に使用される名称である。前記高分子材料組成物、繊維状強化剤および離型剤の次に、（Ａ）、（Ｂ）および（Ｃ）の全重量に対して１１〜３５重量％の量の主要な難燃剤成分としてのシアヌル酸メラミンを含む（任意で他の難燃剤および難燃性相乗剤を含むが非常に少量のリン含有難燃剤しか含まない、あるいは実に唯一の難燃剤成分としてシアヌル酸メラミンを含む）本発明に係るポリエステル組成物の効果は、ポリエステル組成物が、１ｍｍの厚さを有する射出成形した標準試験板においてＩＥＣ６０２３８に従って１０秒間のフレーム適用時間で実施されるＩＥＣ標準ＩＥＣ６０６９５−１１−５に従うニードルフレーム試験に合格することであり、ここでフレームは射出ゲートと反対側の試験板の側面に適用される。本明細書では、ＩＥＣ６０６９５−１１−５により、この試験は成形部品の様々な場所において様々な方法で実施され得ることが注目される。本発明者らは、標準材料試験においてこの試験を変更し、これを、成形最終製品において実行される試験と比較し、良好な一致を有することが示された。また、本発明に係る組成物は、比較的高いガラス含量を含み、本質的に唯一の難燃剤としてシアヌル酸メラミンを有する場合でも、要求されるニードルフレーム試験にまだ適合することが発見された。また、本発明に係る組成物で製造したランプホルダーは切り欠き衝撃試験および離型試験の両方においてうまくいくが、ガラス繊維を含まない対応する組成物および離型剤を含まない対応する組成物は、深刻な離型の問題を示すことも発見された。また、繊維状強化剤を含まない対応する組成物は低すぎる切り欠きシャルピー衝撃耐性を示し、より高い含量の難燃剤および繊維状強化剤を含む対応する組成物は低すぎる引張強度および／または破断伸びを示した。
【００１０】
本発明者らの経験から、ガラス繊維は機械特性のためだけでなく、離型剤の次に良好な離型特性ためにも必要である。これは特に、ランプホルダーのために重大な鋳型形状が使用される場合である。一方、ガラス繊維は難燃特性に悪影響を与え得ることも知られている。意外にも、適切な量のガラス繊維、離型剤およびシアヌル酸メラミンの組み合わせを含む本発明に係る組成物は、加工および離型挙動、機械特性、ならびに難燃特性を含む特性の良好な全体バランスをもたらし、リン難燃剤のような追加の難燃剤、およびエポキシ含有ポリマーのようなフレーム改質剤は必要とされない。
【００１１】
特開平０８／２６９３０６号公報および特開平０９／１５７５０３号公報から、シアヌル酸メラミンおよび離型剤を含む難燃性ポリエステル組成物が知られている。しかしながら、これらの組成物は１０重量％未満のガラス繊維を含有し、本発明に係るような１重量％の量よりも多い量のリン酸エステルも含有する。これらの特許出願は、本発明に係るようなニードルフレーム試験の順守に関連しない。
【００１２】
米国特許第４，１８０，４９６号明細書には、ポリエステルとしてポリブチレンテレフタレート（ＰＢＴ）を有し、２０および３０質量％のメラミンを含むポリエステル組成物が開示されており、これは、難燃剤を含まないＰＢＴと比較して改善された防炎を示し得る。しかしながら、これらのＰＢＴ組成物はガラス繊維も離型剤も含まず、ニードルフレーム耐性は得られない。
【００１３】
リン含有難燃剤を含まず、シアヌル酸メラミンと組み合わせてガラス繊維を含むポリエステル組成物はいくつかの他の特許においても言及されているが、シアヌル酸メラミンが単独で有効な難燃剤でないことを実証するための比較実験としての組成物、あるいはシアヌル酸メラミンが１つまたは複数の難燃性相乗剤と組み合わせられた組成物のいずれかである。
【００１４】
ＤＥ１９６５３０４２Ａ１号明細書には、５５重量％のＰＢＴ、１５重量％のシアヌル酸メラミン、２５重量％のガラス繊維および５重量％のエチレンおよびアクリル酸のコポリマーからなる組成物の次に、５５重量％のＰＢＴ、２０重量％のシアヌル酸メラミンおよび２５重量％のガラス繊維からなる組成物が比較実験として開示されている。エチレンおよびアクリル酸のコポリマーは有機難燃性相乗剤であり、有効であるためには、最低量のアクリル酸単位を有さなければならない。ＤＥ１９６５３０４２Ａ１号明細書では、シアヌル酸メラミンは、非強化熱可塑性組成物において十分な難燃剤であると言及されている。ＤＥ１９６５３０４２Ａ１号明細書はニードルフレーム試験に関連せず、離型剤を有するポリエステル組成物にも言及しない。
【００１５】
特開２０００１１９４９４号公報には、有機難燃性相乗剤としてタルクを含み、そして好ましくはリン系難燃剤も含む他の組成物の次に、５９重量％のポリエチレンテレフタレート（ＰＥＴ）、１０重量％のシアヌル酸メラミン、３０重量％のガラス繊維、０．５重量％のエポキシ化合物、および０．５重量％の熱安定剤からなる組成物が比較実験として開示されている。実施例におけるタルクの量は少なくとも５重量％である。ＣＴＩを改善するために、１〜１５重量％の量の圧縮微粉末タルクが使用される。特開２０００１１９４９４号公報におけるポリエステル組成物は離型剤を含まず、特開２０００１１９４９４号公報は、ニードルフレーム試験における組成物の性能について言及していない。
【００１６】
唯一の難燃剤としてシアヌル酸メラミンを有するポリエステル組成物は、米国特許第５，６８４，０７１号明細書に記載されている。実施例のいくつかには、３０重量％の量で存在するガラス繊維強化材を有するＰＥＴ組成物が開示されているが、ＰＢＴ組成物の実施例はガラス繊維を含まない。この特許で開示されるポリエステル組成物は、２つの官能基を有する有機添加剤で処理されたシアヌル酸メラミンを含む。官能基は、例えばエポキシ基、無水物基またはオキサゾリン基である。２つの官能基を有する添加剤は、米国特許第５，６８４，０７１号明細書において、ＵＬ−９４試験結果およびＬＯＩとして評価される難燃特性を含む様々な特性を改善するために必要であると言われている。米国特許第５，６８４，０７１号明細書の２つの比較例において、２つのガラス繊維強化ＰＥＴ組成物（それぞれ、難燃剤を含まないおよび２０重量％のシアヌル酸メラミンを含む）が開示されており、シアヌル酸メラミンは、２つの官能基を有する前記添加剤で処理されない。ＵＬ−９４に従う耐炎性が報告される。未処理のシアヌル酸メラミンを含む後者のガラス繊維強化ＰＥＴ組成物は、難燃剤成分を含まないガラス繊維強化ＰＥＴ組成物と比較して報告される難燃性の改善を示さなかった。米国特許第５，６８４，０７１号明細書は離型剤を含むポリエステル組成物を記載しておらず、ニードルフレーム試験における難燃性能について言及していない。
【００１７】
ニードルフレーム試験を扱う特許出願は、特開２００４１０７４３１号公報である。この特許出願で開示される組成物は、難燃剤としてリン含有メラミン化合物を含有するエポキシ樹脂粉末コーティングに関係する。この特許出願は、本発明に従うようなランプホルダーのためのポリエステル組成物に関連しない。
【００１８】
本発明に係るポリエステル組成物は、適切には、１重量％未満のエポキシ含有化合物、好ましくは０．５重量％未満、またはさらに０．１重量％未満のエポキシ含有化合物を含み、そして最も好ましくは、ポリエステル組成物は、エポキシ含有化合物を全く含まない。本明細書における重量％は、ポリエステル組成物の全重量に対するものである。適切には、前記エポキシ含有化合物は、エポキシ含有ポリマーを含む。
【００１９】
同様に、ポリエステル組成物は、適切には、ポリエステル組成物の全重量に対して１重量％未満、好ましくは０．５重量％未満またはさらに０．１重量％未満の、カルボン酸無水物基、イソシアネート基、オキサゾリン基、カルボジイミド基、アジリジニル基およびシアネート基からなる群から選択される官能基を有する１つまたは複数の化合物を含む。最も好ましくは、ポリエステル組成物は、前記群から選択される官能基を有する化合物を含まない。
【００２０】
本発明に係る組成物において使用される熱可塑性ポリエステルは、適切には、アモルファスポリエステルまたは半結晶性ポリエステルであり、そして好ましくは、少なくとも２００℃の融解温度（Ｔｍ）を有する半結晶性ポリエステルである。より好ましくは、熱可塑性ポリエステルは、半結晶性半芳香族ポリエステルである。前記半結晶性半芳香族ポリエステルは、通常、少なくとも１つの芳香族ジカルボン酸またはそのエステル形成誘導体と、少なくとも１つの（環式）脂肪族または芳香族ジオールとから誘導され、ホモポリマーならびにコポリマーを含む。適切な芳香族二酸の例としては、テレフタル酸、イソフタル酸、ナフタレンジカルボン酸、ビフェニルジカルボン酸などが挙げられ、テレフタル酸が好ましい。適切なジオールとしては、例えば、アルキレンジオール、ヒドロキノン、ジヒドロキシフェニル、ナフタレンジオールがある。エチレンジオール、プロピレンジオール、１，４−ブチレンジオールまたはブタンジオール、ネオペンチルジオール、およびシクロヘキサンジメタノールのようなアルキレンジオールが好ましい。これらの半芳香族ポリマーはさらに、例えば、脂肪族ジカルボン酸、官能性アルコールおよび／またはカルボン酸、ならびに３官能性以上のアルコールおよび／またはカルボン酸を少量含んでもよいが、ただしこれらのポリエステルは溶融加工が可能なままであるものとする。好ましくは、これらのポリエステル中の他のモノマーの含量は、ポリエステルの半結晶性を保証するために、ポリエステルの全重量に対して２０重量％未満、１０重量％未満、より好ましくは５重量％未満である。
【００２１】
本発明に係る組成物において使用することができる適切な半芳香族熱可塑性ポリエステルは、例えば、ポリアルキレンテレフタレート、ポリアルキレンナフタレート、およびポリアルキレンビスベンゾエート、ならびにこれらの任意のコポリマーおよび混合物である。これらのポリエステルは、アルカンジオールと、それぞれテレフタル酸、ナフタレンジカルボン酸および４，４’−ジフェニルジカルボン酸とから誘導することができる。
【００２２】
適切には、ポリアルキレンテレフタレートは、ポリ（１，４−シクロヘキサンジメチレンテレフタレート）（ＰＣＴ）、またはポリエチレンテレフタレート（ＰＥＴ）、ポリトリメチレンテレフタレート（ＰＴＴ）、およびポリ（１，４−ブチレンテレフタレート）（あるいは単にポリブチレンテレフタレート呼ばれる）（ＰＢＴ）のような２〜６個の炭素原子を有する脂肪族ジオールに基づくポリ（アルキレンテレフタレート）である。
【００２３】
適切なポリ（アルキレンナフタレート）は、ポリエチレンナフタレート（ＰＥＮ）およびポリブチレンナフタレート（ＰＢＮ）を含む。適切なポリアルキレンビスベンゾエートは、ポリエチレンビスベンゾエート（ＰＥＢＢ）およびポリブチレンビスベンゾエート（ＰＢＢＢ）を含む。適切には、これらの半芳香族熱可塑性ポリエステルは、少ない含量の別のジカルボン酸またはジオールを含む。
【００２４】
これらのポリエステルのうち、ＰＥＴ、ＰＴＴ、ＰＢＴ、ＰＥＮ、ＰＴＮ、ＰＢＮ、およびこれらの任意の混合物またはコポリマーが好ましい。より好ましくは、ＰＥＴはニードルフレーム試験においてより優れた性能を示すので、熱可塑性物質はＰＥＴを含むか、あるいはまさにＰＥＴからなる。
【００２５】
本発明に係る組成物の高分子材料（Ａ）における熱可塑性ポリエステルは、好ましくは、高分子材料の全重量に対して少なくとも７０重量％、より好ましくは少なくとも９０重量％、そしてさらにより好ましくは少なくとも９５重量％の量で存在する。利点は、ポリエステル組成物が高温において機械特性のより優れた保持を有することである。
【００２６】
本発明に係るポリエステル組成物は、任意で、熱可塑性ポリエステルとは異なるポリマーを含み、このポリマーは、本明細書では、「他のポリマー」と示される。存在する場合には、この他のポリマーは高分子材料（Ａ）の一部を形成する。
【００２７】
適切には、他のポリマーは、少なくとも１０，０００の重量平均分子量（Ｍｗ）を有する。また適切には、他のポリマーは、衝撃改質剤、相溶化剤、添加剤のためのキャリアポリマー、または高分子難燃性相乗剤などの熱可塑性ポリマーまたは官能性ポリマーである。
【００２８】
他のポリマーまたはその一部として使用することができる適切な熱可塑性ポリマーとしては、ポリオレフィン、ポリアミドおよびポリカーボネートが挙げられる。好ましくは、他のポリマーはポリカーボネートを含むか、ポリカーボネートである。
【００２９】
衝撃改質剤としては通常ゴム材料が使用され、好ましくは、ポリエステルと相溶性または反応性であり、周囲温度よりも低いＴｇ、好ましくは０℃、−２０℃よりも低い、またはさらに−４０℃よりも低いＴｇを有する官能基化コポリマーを含む、あるいはこれらからなる。適切な衝撃改質剤の例は、エチレン、メタクリル酸メチルおよびメタクリル酸グリシジルのコポリマー、またはエチレンおよびプロピレンの無水マレイン酸官能基化コポリマーのような、酸、酸無水物、またはエポキシ官能基を有するスチレン、オレフィンまたは（メタ）アクリルコポリマーである。また衝撃改質剤として適切なのは、アクリロニトリルブタジエンスチレンコポリマー（ＡＢＳ）、スチレンブタジエンスチレンコポリマー（ＳＢＳ）またはこれらの水素化バージョン（ＳＥＢＳ）、メタクリレートブタジエンスチレン（ＭＢＳ）、あるいはアクリレートゴムコアと、ビニル芳香族化合物および／またはシアン化ビニルおよび／またはアルキル（メタ）アクリレートを含むシェルとを有するコアシェル型ポリマーである。衝撃改質ポリマーの有効量は通常、高分子材料（Ａ）の重量に対して約１〜１５重量％、好ましくは３〜１０重量％である。
【００３０】
高分子難燃性相乗剤は、適切には、フルオロポリマーまたはポリビニルピロリドンであり、両方とも滴下防止剤（ａｎｔｉ−ｄｒｉｐｐｉｎｇ  ａｇｅｎｔ）の役割を果たすことができる。フルオロポリマーは、適切には、フッ素含有ポリエチレンである。このようなポリエチレンは、好ましくは、フッ素含有ポリエチレンの重量に対して５５〜７６重量％、より好ましくは７０〜７６重量％の量のフッ素を含む。適切なフッ素含有ポリエチレンについての詳細は、特許出願ＤＥ１９８２７８４５号明細書の１２頁に記載されている。
【００３１】
存在する場合、高分子難燃性相乗剤は、好ましくは、高分子材料（Ａ）の重量に対して０〜２重量％、より好ましくは０〜１重量％、そしてさらにより好ましくは０〜０．５重量％の量で存在する。
【００３２】
相溶化剤は、通常、熱可塑性ポリマーと、非混和性の他のポリマーとのブレンドと組み合わせて使用される。また他のポリマーは、適切には、上記で記載した任意の他のポリマーのうちの少なくとも２つの組み合わせの混合物である。
【００３３】
本発明の目的から明らかであるように、本発明に係る組成物において使用することができる他のポリマーは、機械特性および燃焼特性を含む基本的要件がまだ満たされるような量で使用されるべきである。当業者は、日常的な実験によって使用可能な他のポリマーの量を簡単に決定することができる。
【００３４】
好ましくは、他のポリマーは、高分子材料（Ａ）の全重量に対して０〜１０重量％、好ましくは０〜５重量％、そしてさらにより好ましくは０〜２重量％の合計量で存在する。
【００３５】
本発明に係るポリエステル組成物において、シアヌル酸メラミンは、好ましくは、（Ａ）、（Ｂ）および（Ｃ）の全重量に対して１１〜３５重量％、より好ましくは１２〜３０重量％、そしてさらにより好ましくは１５〜２５重量％の量で存在する。シアヌル酸メラミンの最低量がより高いことの利点は、難燃特性がさらに改善されるがことであるが、最大レベルよりも上では、ニードルフレーム試験においてほとんど改善は見られない。この改善は、より小さい厚さ、例えば１ｍｍの厚さを有する試験板において実行されるニードルフレーム試験によって実証することができる。シアヌル酸メラミンの最高量がより低いことの利点は、機械特性がさらに改善されることである。
【００３６】
使用されるシアヌル酸メラミンは好ましくは小さい粒径を有し、あるいは混合中にポリエステル連続相中で容易に小粒子に分散させることができる。適切には、シアヌル酸メラミンは、約５０マイクロメートル（μｍ）よりも小さい５０重量％の粒子（ｄ５０）を有する粒径分布を有し、好ましくは、粒径は２５μｍ未満、１０μｍ未満、またはさらに５μｍ未満である。
【００３７】
本発明に係るポリエステル組成物において、シアヌル酸メラミンは唯一の難燃剤でもよいし、あるいは任意で、他の難燃剤成分と組み合わせられてもよい。唯一の難燃剤としてのシアヌル酸メラミンはニードルフレーム試験に合格するのに十分であり、他の難燃剤成分は、難燃性能を改善するために使用することができる。
【００３８】
適切には、本発明に係るポリエステル組成物は、シアヌル酸メラミンに対して比較的少量の以下の成分：無リン窒素系有機難燃性化合物、リン含有難燃剤、無機難燃性相乗剤、有機難燃性相乗剤のうちの１つまたは複数を含む。
【００３９】
「無リン窒素系有機難燃性化合物」という用語は、本明細書では、炭素原子、水素原子および窒素原子、そして任意で酸素原子のような他のヘテロ原子（ただし、リン原子は除く）からなる、シアヌル酸メラミンを除く難燃性化合物であると理解される。
【００４０】
本発明に係る組成物における窒素系有機難燃性化合物は、適切には、トリアジン（メラミン系化合物など）、グアニジン、シアヌレート、イソシアヌレート、およびこれらの混合物、ならびにこれらの有機および無機塩の群から選択される。窒素系有機難燃性化合物の適切な塩は、例えばホウ酸塩およびシュウ酸塩である。適切な塩の例としては、メラミン−ネオペンチルグリコールホウ酸塩、および硫酸グアニジンが挙げられる。
【００４１】
好ましくは、窒素系有機難燃性化合物はメラミン系化合物である。適切なメラミン系化合物は、メラミンおよびメラミンの縮合生成物、ならびにこれらの混合物からなる群から選択される化合物である。適切なメラミン縮合生成物は、例えば、メラム（ｍｅｌａｍ）、メレム（ｍｅｌｅｍ）、およびメロン（ｍｅｌｏｎ）、ならびにメラミンのより高度の縮合生成物である。メラミン縮合生成物は、例えば、国際公開第９６／１６９４８号パンフレットに記載される方法を用いて得ることができる。
【００４２】
より好ましくは、窒素系有機難燃性化合物は、メラミン縮合生成物またはその混合物である。
【００４３】
適切には、無リン窒素系有機難燃剤は、（Ａ）、（Ｂ）および（Ｃ）の全重量に対して０〜１０重量％、好ましくは０〜５重量％、さらにより好ましくは０〜２重量％の量で存在する。
【００４４】
リン含有難燃剤は、量が（Ａ）、（Ｂ）および（Ｃ）の全重量に対して１重量％未満、好ましくは０〜０．５重量％、そしてより好ましくは０〜０．２重量％である限りは、窒素およびリン含有難燃剤を含む任意のリン含有難燃剤でもよい。
【００４５】
無機難燃性相乗剤は、本発明のポリエステル組成物の難燃特性をさらに改善する任意の無機化合物であってもよい。適切には、この無機化合物は、タルク、金属酸化物、金属硫化物または金属ホウ酸塩である。適切な金属ホウ酸塩の一例はホウ酸亜鉛である。
【００４６】
適切には、無機難燃性相乗剤は、（Ａ）、（Ｂ）および（Ｃ）の全重量に対して０〜５重量％、好ましくは０〜２重量％、そしてさらにより好ましくは０〜１重量％の量で使用される。
【００４７】
有機難燃性相乗剤は、本発明のポリエステル組成物の難燃特性をさらに改善する任意の有機化合物であってもよい。適切には、この有機化合物は、カルボキシル基、エポキシ基、オキサゾリン基、カルボン酸無水物基、イソシアネート基、カルボジイミド基、アルデヒド基、アジリジニル基およびシアネート基、ならびにこれらの任意の組み合わせからなる群から選択される官能基を有する有機化合物である。
【００４８】
適切には、有機化合物は、１０，０００未満のＭｗを有する。
【００４９】
適切には、有機難燃性相乗剤は、（Ａ）、（Ｂ）および（Ｃ）の全重量に対して０〜５重量％、好ましくは０〜２重量％、そしてさらにより好ましくは０〜１重量％の量で使用される。
【００５０】
本発明に係る組成物は、好ましくは、（Ａ）、（Ｂ）および（Ｃ）の全重量に対して０．１重量％未満の、２つの官能基を有する有機添加剤を含み、この官能基は、上記の群から選択することができる。最も好ましくは、含量は０重量％であり、すなわちこのような２つの官能基を有する添加剤は全く使用されない。このような添加剤を含まない本発明に係るポリエステル組成物の利点は、ポリエステル組成物が、ニードルフレーム試験における良好な性能をまだ示しながら、調製するのにあまり高価でなく、そしてより経済的なことである。
【００５１】
また好ましくは、難燃剤系（Ｂ）の任意的な難燃剤成分は、（Ａ）、（Ｂ）および（Ｃ）の全重量に対して０〜５重量％、好ましくは０〜２重量％、さらにより好ましくは０〜１重量％、そして最も好ましくは０〜０．５重量％の合計量で存在する。
【００５２】
本発明に係るポリエステル組成物における繊維状強化剤は、射出成形用途において使用されるポリエステル組成物において適切に使用することができる任意の繊維状強化剤であってもよい。適切には、繊維状強化剤は、例えばガラス繊維、炭素繊維、チタン酸カリウム繊維、および少なくとも１０／１の長さ／直径またはアスペクト比Ｌ／Ｄを有する針状の鉱物充填剤である。このような針状鉱物充填剤の一例は、ウォラストナイトである。繊維状強化剤のためには、Ｅ−ｇｌａｓｓのようなガラス繊維が特に好ましい。このようなガラス繊維は、ロービングおよびチョップドガラス繊維の標準市販形態で使用することができる。適用可能な場合には、これらの繊維状強化剤は、熱可塑性ポリマーとのより優れた相溶性のためにシラン化合物で表面処理することができる。
【００５３】
好ましくは、繊維状強化剤は、（Ａ）、（Ｂ）および（Ｃ）の全重量に対して７〜３０重量％、より好ましくは１０〜２７重量％、より好ましくは１２〜２５重量％、そして最も適切には１５〜２０重量％の量で存在する。より高い最低量およびより低い最高量で存在する繊維状強化剤の利点は、ポリエステル組成物の機械特性がさらに改善されることである。
【００５４】
本発明に係るポリエステル組成物において使用することができる離型剤は、ポリエステル組成物が成形部品に形作られる射出成形のような成形過程において成形部品の離型性を改善する任意の化合物であってもよい。適切には、離型剤は、１０，０００未満のＭｗを有する有機化合物である。また適切には、離型剤は、飽和脂肪酸またはその誘導体、飽和または不飽和Ｃ１０〜Ｃ４０脂肪族カルボン酸および飽和Ｃ２〜Ｃ４０脂肪族アルコールまたはアミンのエステルまたはアミド、あるいはフッ素化ポリオレフィンである。飽和脂肪酸の誘導体には、ポリオールに基づくエステル、ポリアミンに基づくアミド、ならびにアルカリおよびアルカリ土類金属または亜鉛のような他の金属に基づく金属塩が含まれる。適切な離型剤の例としては、エチレンビスステアリルアミド、テトラステアリン酸ペンタエリトリトール（ｐｅｎｔａｅｒｈｙｔｒｙｔｏｌｔｅｔｒａｓｔｅａｒａｔｅ）およびモンタナートワックスが挙げられる。離型剤は、これらの化合物の２つ以上の任意の組み合わせでもよい。
【００５５】
本発明に係るポリエステル組成物では、離型剤は、好ましくは、（Ａ）、（Ｂ）および（Ｃ）の全重量に対して０．０５〜２重量％、より好ましくは０．１〜１重量％、そして最も好ましくは０．２〜０．５重量％の量で存在する。
【００５６】
本発明に係るポリエステル組成物は、任意で、請求項１の成分（Ａ）〜（Ｄ）の次に１つまたは複数の他の添加剤（成分Ｅ）を含んでもよい。
【００５７】
本発明に係る組成物中に含まれ得る適切な添加剤としては、充填剤、可塑剤、ＣＴＩ改善剤（ＣＴＩ  ｉｍｐｒｏｖｉｎｇ  ａｇｅｎｔ）、造核剤、安定剤、分散助剤、顔料、着色剤などの通常の添加剤が挙げられる。
【００５８】
充填剤は、本明細書では、強化剤および増量剤の両方の役割を果たすことができる無機粒子形状の材料であると理解される。粒子は異なる形状を有してもよいが、繊維状でないことは明白である。これらの充填材料は、球形、小板または針状の形状を含む様々な形態を有することができる。充填剤が針状である場合、そのアスペクト比は１０未満、好ましくは８未満である。適切な無機充填剤の例としては、ガラスビーズ、シリカ、か焼および非か焼クレイ、マイカ、タルク、カオリン、炭酸カルシウム、炭酸マグネシウムなどが挙げられる。適用可能な場合には、これらの充填剤は、熱可塑性ポリマーとのより優れた相溶性のために、繊維状強化剤のようにシラン化合物で表面処理することができる。
【００５９】
本発明に係る組成物は、広い範囲にわたって変化する量、通常は（Ａ）、（Ｂ）および（Ｃ）の全重量に対して０〜３０重量％、好ましくは０〜２０重量％、さらにより好ましくは０〜１０重量％の量の充填剤を含むことができる。最終的には、本発明に係るポリエステル組成物は充填剤を全く含まない。例えば、タルクは、例えばガラス繊維強化材の次に、充填剤として（Ａ）、（Ｂ）および（Ｃ）の全重量に対して０〜１０重量％、好ましくは０．１〜５重量％、そしてより好ましくは１〜３重量％の量で適切に使用される。
【００６０】
ＣＴＩ改善添加剤は、より高いＣＴＩ値が必要とされる場合に有利に添加することができる。ＣＴＩ改善添加剤が使用されるとしても、好ましくは、その量は、（Ａ）、（Ｂ）および（Ｃ）の全重量に対して０．０１〜５重量％、好ましくは０．０５〜１重量％、さらにより好ましくは０．１〜０．５重量％である。
【００６１】
ＣＴＩを改善するための適切な添加剤には、例えば、ポリオレフィン（ポリエチレンおよび／またはエチレンコポリマーなど）のような無極性ポリマー、硫酸バリウムおよび金属ホウ酸塩（ホウ酸カルシウムおよびホウ酸亜鉛など）のような不活性充填剤、ならびに圧縮微粉タルクが含まれる。ＣＴＩ改善添加剤は、適切には、（Ａ）、（Ｂ）および（Ｃ）の全重量に対して０〜５重量％、例えば０〜３重量％、好ましくは０〜１重量％の量で使用される。ＣＴＩ改善添加剤が圧縮微粉タルクからなるか、あるいはこれらを含む場合には、その量は、好ましくは、（Ａ）、（Ｂ）および（Ｃ）の全重量に対して１重量％未満、より好ましくは０．５重量％未満、あるいはさらに０．１重量％未満である。最終的には、（Ａ）、（Ｂ）および（Ｃ）の全重量に対してＣＴＩ改善剤の量は０である。
【００６２】
適切な造核剤は、例えば、安息香酸ナトリウム、フェニルホスフィン酸ナトリウム、酸化アルミニウム、酸化ケイ素、およびタルクであり、そして好ましくは安息香酸ナトリウムまたはタルクである。これらの造核剤は、適切には、（Ａ）、（Ｂ）および（Ｃ）の全重量に対して０〜５重量％、好ましくは０〜１重量の量で使用される。
【００６３】
適切な安定剤としては、例えば、紫外線安定剤、熱安定剤および酸化防止剤、または複合熱酸化安定剤（ｃｏｍｂｉｎｅｄ  ｔｈｅｒｍｏ−ｏｘｉｄａｔｉｖｅ  ｓｔａｂｉｌｉｚｅｒ）が挙げられる。
【００６４】
適切な複合熱酸化安定剤の例としては、立体障害フェノール化合物、立体障害アミンおよびホスフェート、ジフェニルアミンのような第２級アミン、ヒドロキノン、およびこれらの組み合わせが挙げられる。熱酸化安定剤は、適切には、（Ａ）、（Ｂ）および（Ｃ）の全重量に対して０〜２重量％、好ましくは０．１〜１重量％の量で使用される。
【００６５】
適切な紫外線安定剤としては、種々の置換レゾルシノール化合物、サリチル酸誘導体、ベンゾトリアゾールおよびベンゾフェノンが言及され得る。紫外線安定剤は、（Ａ）、（Ｂ）および（Ｃ）の全重量に対して０〜３重量％、好ましくは０．１〜２重量％の量で適切に使用される。好ましくは、紫外線安定剤は使用されない。
【００６６】
また本発明に係るポリエステル組成物は、着色剤または染料、ならびに無機顔料および有機顔料のような顔料を含有してもよい。無機顔料の例としては、二酸化チタン、ウルトラマリンブルー、酸化鉄およびカーボンブラックが挙げられる。無機顔料の例は、フタロシアニン、キナクリドン、ペリレンである。着色剤の例は、ニグロシンおよびアントラキノンである。顔料および着色剤は、通常、（Ａ）、（Ｂ）および（Ｃ）の全重量に対して０〜１重量％などの少量で使用される。好ましくは、組成物はレーザー光によって活性化することができる顔料を含み、そして／あるいはポリエステル組成物から製造した成形部品に暗色レーザーマーキングでマーキングできるようにするために、組成物の色はあまり暗くないか、または黒色でない。その利点は、レーザーマーキングをより良く認識することができ、より明るい背景色とのより優れたコントラストを有することである。最も好ましいのは、Ｅ＆Ｅ用途において頻繁に使用される白、オフホワイト、ベージュ、またはグレー（ライトグレー色ＲＡＬ７０３５など）のような比較的明るい色である。
【００６７】
通常、他の添加剤は、（Ａ）、（Ｂ）および（Ｃ）の全重量に対して最大５０重量％の合計量で存在する。好ましくは、本発明に係る組成物は、（Ａ）、（Ｂ）および（Ｃ）の全重量に対して０〜３０重量％、より好ましくは０〜２０、そしてさらにより好ましくは０〜１０重量％の合計量の他の添加剤を含む。
【００６８】
本発明の好ましい実施形態では、ポリエステル組成物は、
（Ａ）高分子材料の全重量に対して少なくとも９０重量％のＰＥＴ、ＰＴＴ、ＰＢＴ、あるいはこれらの混合物またはコポリマーからなる高分子材料と、
（Ｂ）１１〜３５重量％の量のシアヌル酸メラミンと、任意で、（Ｂ−ｂ）、（Ｂ−ｃ）、（Ｂ−ｄ）および（Ｂ−ｄ）の合計量の０〜５重量％の、成分（Ｂ−ｂ）、（Ｂ−ｃ）、（Ｂ−ｄ）および（Ｂ−ｄ）のうちの１つまたは複数とからなる難燃剤系と、
（Ｃ）７〜３０重量％の量の繊維状強化剤と、
（Ｄ）０．１〜１重量％の量の離型剤と、
（Ｅ）好ましくは、無機充填剤、可塑剤、ＣＴＩ改善剤、造核剤、紫外線安定剤、熱安定剤、酸化防止剤、分散助剤、顔料および着色剤、ならびにこれらの混合物からなる群から選択される、０〜１０重量％の合計量の任意的な少なくとも１つの他の添加剤と
からなり、（Ｂ）、（Ｃ）、（Ｄ）および（Ｅ）で言及される重量％は、全て（Ａ）、（Ｂ）および（Ｃ）の全重量に対するものである。
【００６９】
本発明に係るポリエステル組成物は、射出成形用難燃性ポリエステル組成物を製造するための任意の通例の方法によって調製することができる。適切には、ポリエステル組成物は、溶融混合装置内で種々の成分を溶融ブレンドすることによって製造される。適切な溶融混合装置は、例えば押出機、特に二軸スクリュー押出機であり、最も好ましくは共回転スクリューの付いたものである。
【００７０】
ポリエステルおよび他の成分はまず乾燥ブレンドとして混合され、次に溶融混合装置に供給され得る。代替の方法では、ポリエステルおよび任意的な他のポリマーは溶融混合装置内に投与されて溶融され、それによってポリマー溶融物が形成され、そしてシアヌル酸メラミンおよび任意的な他の難燃剤成分（任意で、他の添加剤と予めブレンドされる）がポリマー溶融物に添加される。その利点は、配合中の最大温度のより優れた制御、およびポリエステルへの各成分のより優れた分散である。適切には、シアヌル酸メラミンは、キャリアポリマー中のシアヌル酸メラミンのマスターバッチの形態で添加される。また適切には、繊維状強化剤は、ポリマー溶融物が形成された後に添加される。
【００７１】
別の特別な実施形態では、混合および配合後に得られる組成物は、好ましくは、ポリエステルポリマーの融点付近であるがそれよりも低い温度において、そして減圧下あるいは不活性ガスの流れの中で熱処理を受ける。このような過程は、固相後縮合（ｓｏｌｉｄ−ｓｔａｔｅ  ｐｏｓｔ−ｃｏｎｄｅｎｓａｔｉｏｎ）としても知られている。この熱処理はモル質量を増大させ、従って、組成物中のポリエステルの相対粘度を増大させ、組成物の機械特性を改善する。
【００７２】
本発明は、本発明に係るポリエステル組成物からの成形部品の製造方法にも関する。好ましくは、このような部品は、射出成形法によって製造される。
【００７３】
また本発明は、電気または電子用途において使用するための成形部品にも関し、この部品は、本発明に係るポリエステル組成物から成形される。
【００７４】
適切には、成形部品は、電気回路遮断器またはスイッチギヤのためのコネクタまたはハウジング、接触器、モータースターター、あるいはヒューズホルダーである。成形部品は例えば、ランプのためのハウジング、または省エネルギー型ランプのためのベースでもよい。
【００７５】
好ましくは、部品は、本発明またはその任意の好ましい実施形態に従うポリエステル組成物で製造されたランプホルダーである。適切には、ランプホルダーは、エジソンスクリューランプホルダーまたは省エネルギー型ランプ用のランプホルダーである。
【００７６】
部品はさらに、より明るい背景表面上に暗いマーキングが備えられてもよい。
【００７７】
本発明はこれから以下の実施例および比較実験によってさらに説明されるであろう。
【００７８】
［材料］
ＰＥＴ、ηｒｅｌ＝１．５８、２５℃においてｍ−クレゾール中１重量％で測定、オランダのＤＳＭ製、
Ｍｅｃｙ：ＭＣ５０、スイスのチバガイギー（ＣＩＢＡ  Ｇｅｉｇｙ）製のシアヌル酸メラミン、ｄ５０＝８μｍ、
ガラス繊維：Ｖｅｔｒｏｔｅｘ９５２、ＥＣ１０  ４，５ｍｍ、供給業者Ｖｅｔｒｏｔｅｘ製、
ＮＡ：造核剤：安息香酸ナトリウムＥ２２１、Ｕｎｉｖａｒ  Ｂｅｎｅｌｕｘ製、
ＭＲＡ−１：Ｐａｒａｃｅｒａ  Ｃ４０、カルナバワックス、Ｐａｒａｍｅｌｔ  Ｂ．Ｖ．製の離型剤。
【００７９】
［実施例Ｉ〜ＩＶおよび比較実験Ａ〜Ｅに従うＰＥＴ組成物の調製および試験］
本発明に係るＰＥＴ組成物（実施例Ｉ〜ＩＶ）および比較材料として使用されるＰＥＴ組成物（比較実験Ａ〜Ｅ）を、以下のように配合し、射出成形し、そして試験した。組成物および試験結果は表１に報告されている。
【００８０】
［ＰＥＴ組成物（実施例Ｉ〜ＩＶおよび比較実験Ａ〜Ｅ）の配合および後縮合］
乾燥状態のＰＥＴ／ＭｅＣｙ（４５％ＭｅＣｙ）マスターバッチおよび固体成分の乾燥プレミックスから、ＰＥＴ組成物を製造した。２６０〜２７０℃の設定温度で脱気しながら、Ｂｅｒｓｔｄｏｒｆｆ  ２５４８Ｄ共回転二軸スクリュー押出機を用いて成分を溶融混合した。３００回転／分の速度を用い、スループットは３５ｋｇ／時であった。得られた溶融物をストランド状に押し出し、冷却し、粒状に切断した。配合ステップから得られたＰＥＴ粒をタンブル乾燥機内で後縮合させて、ＰＥＴ分子量を増大させた。５ｍｂａｒ真空下および窒素中で、材料を２０５℃で１０時間処理した。１重量％のｍ−クレゾール溶液において２５℃で測定したときの後縮合した材料中のポリマーの最終粘度は、通常、１．７１〜１．７５の範囲であった。
【００８１】
［射出成形］
配合および後縮合ステップ後に得られたＰＥＴ粒を用いて、射出成形によって試験片を製造した。射出成形の前に、１２０℃で２４時間、粒を乾燥させた。乾燥した材料の含水量は０．０１重量％未満であった。
【００８２】
試験片の射出成形のために、タイプＥｎｇｅｌ８０Ａの射出成形機を２６０〜２８０℃の設定温度で使用した。成形温度は１３５℃であった。ＩＳＯ２９４に従ってニードルフレーム試験のための試験板を作製した。０．７５ｍｍのフィルムでゲートを付けた寸法８０×８０×１ｍｍの単一のキャビティを有する鋳型を使用した。試験片のサイクル時間は約４５秒であった。
【００８３】
［試験方法］
［機械特性］
成形乾燥（ｄｒｙ−ａｓ−ｍｏｕｌｄｅｄ）サンプルを用い、ＩＳＯ１７９／１ｅＡに従ってシャルピー切り欠き衝撃試験を実施した。
【００８４】
［燃焼性］
材料の燃焼性について、ＩＥＣ標準６０６９５−１１−５に従うニードルフレーム試験を実施した。この方法は、フレーム特性、試験板に関するフレームの位置決め、および試験サンプルの下に置かれるラッピングティッシュ（ｗｒａｐｐｉｎｇ  ｔｉｓｓｕｅ）の使用についての詳細を全て記載する。初めに、射出ゲートのある側面が上になるように、試験すべき試験板を正しい位置に置いた。次に、射出成形ゲートと反対側である板の下側の中央において、試験板の下にフレームを適用した。フレームの適用時間は１０秒であった。試験に合格するためには、試験片の炎および赤熱は、ニードルフレームを除去してから３０秒以内に消えなければならない。さらに、燃焼物の滴下による試験サンプルの下のラッピングティッシュの発火があってはならない。
【００８５】
［耐熱性］
温度耐性試験のために、ランプホルダーの商業生産ラインにおいて実験材料のいくつかを用いてランプホルダーを製造した。このようにして製造したランプホルダーを、ＩＥＣ６０２３８に従って、評価温度（例えば、Ｔ１８０では２１５℃またはＴ２１０では２４５℃）よりも３５℃高い動作温度にさらした。高い動作温度における熱処理の後、ランプホルダーに、ＩＥＣ６０２３８の第１９章に従う衝撃試験を受けさせた。対応する評価温度に関して合格または不合格でランプホルダーを評価した。
【００８６】
［組成物および試験結果］
実施例（ＥＸ  Ｉ〜ＩＶ）および比較実験（ＣＥ  Ａ〜Ｅ）の組成物、ならびに射出成形試験において観察される離型挙動、機械特性、ニードルフレーム試験における難燃挙動、そしてＴ１８０およびＴ２１０試験についての結果は表に示される。
【００８７】
【表１】
2009532539.tif 000002
【国際調査報告】
2009532539.tif 000003
2009532539.tif 000004
2009532539.tif 000005